"用いられるキトサン原料がシート状であり、且つ脱アセチル化度≧92、粘度≧1000mpasであることを特徴とする、工業的に純粋なキトサン繊維を製造するための紡糸液。前記キトサン原料の脱アセチル化度≧95、粘度≧1500mpasであることを特徴とする、請求項1に記載の工業的に純粋なキトサン繊維を製造するための紡糸液。請求項1又は2に記載の工業的に純粋なキトサン繊維を製造するための紡糸液の製造方法であって、シート状キトサン原料を選別して、不純物を除去するステップaと、選別したシート状キトサン原料を、紡糸液重量全体の3-8になるように秤取って攪拌槽に投入し、密封した後、真空引きを行うステップbと、0.9-6酢酸溶液を加え、室温下で40-60分浸漬するステップcと、攪拌槽内の圧力≦5000paの条件下で、回転数26-60回/分で等速攪拌を7.5-19時間行った後、1-3時間静置して、紡糸液を得るステップdと、を含むことを特徴とする、工業的に純粋なキトサン繊維を製造するための紡糸液の製造方法。前記ステップdにおいて、攪拌槽内の圧力≦3000paであることを特徴とする、請求項3に記載の工業的に純粋なキトサン繊維を製造するための紡糸液の製造方法。本発明の目的は、工業的に純粋なキトサン繊維を製造するための紡糸液及びその製造方法を提供することにある。本発明によれば、キトサンの分子鎖自身の状態と構造を確保すると共に、単位時間内に快速且つ均一にシート状キトサンを溶解させることができる。また、本発明の製造方法で紡糸液を製造することで,工業的連続生産の要求を満たすことができる。本発明の上記目的は、以下の技術方案により達成される。本発明の工業的に純粋なキトサン繊維を製造するための紡糸液は、用いられたキトサン原料がシート状であり、且つ脱アセチル化度≧92、粘度≧1000mpasであることを特徴とする。前記工業的に純粋なキトサン繊維を製造するための紡糸液において、用いられたキトサン原料の脱アセチル化度≧95、粘度≧1500mpasであることが好ましい。本発明の前記工業的に純粋なキトサン繊維を製造するための紡糸液の製造方法は、シート状キトサン原料を選別して、不純物を除去するステップaと、選別したシート状キトサン原料を、紡糸液重量全体の3-8になるように秤取って攪拌槽に投入し、密封した後、真空引きを行うステップbと、0.9-6酢酸溶液を加え、室温下で40-60分浸漬するステップcと、攪拌槽内の圧力≦5000paの条件下で、回転数26-60回/分で等速に7.5-19時間攪拌した後、1-3時間静置して、紡糸液を得るステップdと、を含むことを特徴とする。前記工業的に純粋なキトサン繊維を製造するための紡糸液の製造方法において、前記ステップdでの攪拌槽圧力≦3000paであることが好ましい。1.従来のように元のシート状キトサンを粉末に粉砕しないため、工程数とコストを低下させるばかりでなく、元のシート状キトサンの分子鎖構造を維持して、キトサンの粘度及び脱アセチル化度が変更せず、製造した紡糸液の繊維形成能を向上し、製品繊維のドライ状態における破断強度及び破壊伸び率を向上して、紡績性を向上した。本発明の紡糸液を、原料としてキトサン粉末、シート状キトサン先行技術を用いる紡系液と比較する場合、同じ製造プロセスにより製造された製品繊維のドライ状態における破壊伸び率、破断強度及び紡糸液の製造に要する時間は下記の通りである。2.本発明のステップbにおいて、攪拌槽にシート状キトサンを投入して密封した後真空引きを行うため、シート状キトサン自身が脱カルシウム、脱蛋白質を行う際に生じた多くの間隙中に存在するガス、及びシート状キトサン原料を重ね合う際に生じた間隙中に存在するガスが全部抽出される。そのため、酢酸溶液を加えた後、酢酸溶液とシート状キトサン原料の内外とが十分に接触されて、溶解速度を促進すると共に、少量の紡糸液の気泡のみが生成されるため、次の紡糸液の脱気工程の難しさを低下させることができる。また、ステップdにおける等速攪拌も、紡糸液の粘度を均一にさせることに有利し、安定した高品質の純粋なキトサン繊維を紡績することができる。以下、工業的に純粋なキトサン繊維を製造するための紡糸液及びその製造方法について、詳細に説明する。実施例1粘度2600mpas、脱アセチル化度92のシート状キトサン原料を選別し、不純物を除去した後、100Kgを秤取った。秤取ったシート状キトサン原料を攪拌槽内に投入し、密封した後真空引きを行い、0.9酢酸溶液を3180Kg加えた後、室温下で60分間浸漬した。攪拌槽内の圧力を5000paとし、回転数26回/分で等速攪拌を19時間行った後、3時間静置させて紡糸液を得た。実施例2粘度1400mpas、脱アセチル化度94のシート状キトサン原料を選別し、不純物を除去した後、200Kgを秤取った。秤取ったシート状キトサン原料を攪拌槽内に投入し、密封した後真空引きを行い、3酢酸溶液を2960Kg加えた後、室温下で50分間浸漬した。攪拌槽内の圧力を3500paとし、回転数40回/分で等速攪拌を12時間行った後、2時間静置させて紡糸液を得た。実施例3粘度1000mpas、脱アセチル化度96のシート状キトサン原料を選別し、不純物を除去した後、300Kgを秤取った。秤取ったシート状キトサン原料を攪拌槽内に投入し、密封した後真空引きを行い、6酢酸溶液を3450Kg加えた後、室温下で40分間浸漬した。攪拌槽内の圧力を2000paとし、回転数60回/分で等速攪拌を7.5時間行った後、1時間静置させて紡糸液を得た。"